JP 2007‑211041 A 2007.8.23(57)【 要 約 】【課題】本発明は、ロール部材として使用される、耐摩耗性に優れかつ、低硬度の注型ウレタンエラストマー形成性組成物を提供する。
【解決手段】注型熱硬化ウレタンエラストマーにおいて、イソシアネート成分から成る主剤が、ポリメチレンポリフェニレンポリイソシアネート及び又は、ウレトンイミン変成ジフェニルメタンジイソシアネートから成り、活性水素成分から成る硬化剤が、２種類以上のグリコール類と、アジピン酸をエステル化することによって得られるアジペート系共エステルポチオールから成る。
【選択図】

なし

(2)

JP 2007‑211041 A 2007.8.23【特許請求の範囲】【請求項１】
イソシアネート成分から成る主剤（Ａ）と、活性水素化合物成分から成る硬化剤（Ｂ）を混合・反応させて得られるロール部材用注型熱硬化ウレタンエラストマーにおいて、イソシアネート成分から成る主剤（Ａ）は、少なくともポリメチレンポリフェニレンポリイソシアネート（Ａ１）及び／又はウレトンイミン変成ジフェニルメタンジイソシアネート（Ａ２）から成り、活性水素化合物成分から成る硬化剤（Ｂ）は、少なくとも２種類以上の
グ リ コ ー ル 類 (Ｂ １ ） と ア ジ ピ ン 酸 （ Ｂ ２ ） を エ ス テ ル 化 す る こ と に よ っ て 得 ら れ る ア ジ
ペート系共エステルポリオール（Ｂ３）から成ることを特徴とする、ＪＩＳ−Ａ硬度、２０〜６０度のロール部材用注型ウレタンエラストマー形成性組成物。

10【請求項２】
グ リ コ ー ル 類 (Ｂ １ ） が 、 エ チ レ ン グ リ コ ー ル 、 ジ エ チ レ ン グ リ コ ー ル 、 １ ， ２ − プ ロ パ
ンジオール、１，３−プロパンジオール、２，２−ジメチル−１，３−プロパンジオール、１，４−ブタンジオール、１，３−ブタンジオール、１，５−ペンタンジオール、１，６−ヘキサンジオール、３−メチル−１，５−ペンタンジオール、ネオペンチルグリコー
ルのうちの少なくとも２種類以上から成る事を特徴とする、請求項１に記載のＪＩＳ−Ａ硬度、２０〜６０度のロール部材用注型ウレタンエラストマー形成性組成物。
【請求項３】
アジペート系共エステルポリオール（Ｂ３）の数平均分子量が、６５０〜３０００である
事を特徴とする、請求項１又は２に記載のＪＩＳ−Ａ硬度、２０〜６０度のロール部材用

20

注型ウレタンエラストマー形成性組成物。
【発明の詳細な説明】【技術分野】【０００１】
本発明は、ロール部材として使われている、注型ウレタンエラストマー形成性組成物、注型ウレタンエラストマー成型物及びその製造方法に関し、更に詳しくは、二液熱硬化性の新規なポリウレタンエラストマーにおける耐摩耗性に優れた注型ウレタンエラストマー成型物、およびこのポリウレタンエラストマー形成物の製造方法に関する。
【背景技術】

30【０００２】
一般に、ロール部材として使用されている注型ウレタンエラストマーは、イソシアネー
ト成分から成る主剤と、活性水素化合物成分から成る硬化剤とを、注型機のミキシングヘッドで混合し、得られた混合液を型に注入し、この型内で当該混合液を加熱硬化（ウレタン化反応）させることにより製造することができる。
【０００３】
ここに注型ウレタンエラストマーを形成するためのイソシアネート成分としては、ポリテトラメチレングリコール（ＰＴＭＧ）変成ジフェニルメタンジイソシアネート（ＭＤＩ）プレポリマー、或いは、ポリテトラメチレングリコール（ＰＴＭＧ）変成トリレンジイ
ソシアネート（ＴＤＩ）プレポリマーを主剤とするイソシアネート基末端ウレタンプレポ

40

リマーが好適に用いられ、活性水素化合物成分としては、１，４−ブタンジオール（１，４−ＢＤ）、トリメチロールプロパン（ＴＭＰ）、ポリテトラメチレングリコール、ポリプロピレングリコール等のポリオールの３成分以上から成る硬化剤が好適に用いられ、これらを混合して加熱硬化させることにより得られる注型エラストマーが広く使用されている。この他、エステルポリオール系のシステムでは、ＴＭＰ変成された多官能ジエチレン
アジペートとＴＤＩから成り、これらを混合して加熱硬化させることにより得られるワンショットタイプの注型エラストマーが広く使用されている。
【０００４】
特許文献１では、イソシアネート基末端プレポリマーとポリアルキレンポリオールの注型エラストマーで可塑剤を含まない低硬度のロールが提案されている。

50

(3)

JP 2007‑211041 A 2007.8.23

特許文献２では、イソシアネート成分としてウレトンイミン変性ジフェニルメタン−４，４−ジイソシアネートを含む変性ジフェニルメタン−４，４は、粗製ジフェニルメタン−４，４−ジイソシアネートまた−ジイソシアネートを用い、ポリオールとしてポリオレフィンポリオールを用いた現像ローラが提案されている。
【特許文献１】特開２００２−３７８３９【特許文献２】特開平１１−５６３７【０００５】
従来、使用されている注型ウレタンロール部材は、ＥＰＤＭ等のゴムロールより耐摩耗性に優れていると言うことで広く使用されて来たが、近年、産業機器の高速化と共にロール部材にかかる負荷が増大しており、既存のウレタンロール部材でも十分な耐久性を得る10事が難しい状況に成っており、更なる耐久性向上が望まれている。
【発明の開示】【発明が解決しようとする課題】【０００６】
近年、産業機器に使用されているロール部材は、たんなる単価よりもライフを考慮に入れたランニングコストの削減が望まれている。比較的単価の低いＥＰＤＭ等のゴムロールよりも若干単価は高く成るが耐久性に優れているウレタンロールが広く使用されてきている。世界競争力を持たせる目的で更なるトータルコストの削減が課題として挙げらおり、耐久性の向上が望まれている。
【課題を解決するための手段】

20【０００７】
本発明者等は、高速運転される産業機器に使用されている注型ウレタンロール部材において、特定の配合を行う事により従来の注型ウレタンロールよりも耐摩耗性を格段に向上させる事を見出し、本発明を完成させるに至った。
【０００８】
すなわち、本発明は以下の（１）〜（３）に示されるものである。
（１）イソシアネート成分から成る主剤（Ａ）と、活性水素化合物成分から成る硬化剤（Ｂ）を混合・反応させて得られるロール部材用注型熱硬化ウレタンエラストマーにおいて、イソシアネート成分から成る主剤（Ａ）は、少なくともポリメチレンポリフェニレンポ
リイソシアネート（Ａ１）及び／又はウレトンイミン変成ジフェニルメタンジイソシアネ

30ート（Ａ２）から成り、活性水素化合物成分から成る硬化剤（Ｂ）は、少なくとも２種類
以 上 の グ リ コ ー ル 類 (Ｂ １ ） と ア ジ ピ ン 酸 （ Ｂ ２ ） を エ ス テ ル 化 す る こ と に よ っ て 得 ら れるアジペート系共エステルポリオール（Ｂ３）から成ることを特徴とする、ＪＩＳ−Ａ硬度、２０〜６０度のロール部材用注型ウレタンエラストマー形成性組成物。
（ ２ ） グ リ コ ー ル 類 (Ｂ １ ） が 、 エ チ レ ン グ リ コ ー ル 、 ジ エ チ レ ン グ リ コ ー ル 、 １ ， ２ −プロパンジオール、１，３−プロパンジオール、２，２−ジメチル−１，３−プロパンジ
オール、１，４−ブタンジオール、１，３−ブタンジオール、１，５−ペンタンジオール、１，６−ヘキサンジオール、３−メチル−１，５−ペンタンジオール、ネオペンチルグ
リコールのうちの少なくとも２種類以上から成る事を特徴とする、請求項１に記載のＪＩ
Ｓ−Ａ硬度、２０〜６０度のロール部材用注型ウレタンエラストマー形成性組成物。

40（３）アジペート系共エステルポリオール（Ｂ３）の数平均分子量が、６５０〜３０００である事を特徴とする、請求項１又は２に記載のＪＩＳ−Ａ硬度、２０〜６０度のロール部材用注型ウレタンエラストマー形成性組成物。
【発明の効果】【０００９】
本発明のように、ポリメチレンポリフェニレンポリイソシアネート及び、ウレトンイミン変成ジフェニルメタンジイソシアネートの何れかと、２種類以上のグリコール類とアジピン酸をエステル化して得られるアジペート系共エステルポリオールから成る注型ウレタ
ンエラストマーは耐摩耗性、及び耐久性に優れる。
従って該注型ウレタンエラストマーをロールの構成部品として使用すると、部品の交換回50(4)JP 2007‑211041 A 2007.8.23数を削減することができ、トータルコストを削減できる。
本発明は、ロール部材用注型ウレタンエラストマーの成型物において、ポリオールがアジペート系共エステルポリオールを用いることにより、硬度変化の少ないＪＩＳ−Ａ硬度、２０〜６０度のウレタンエラストマーを提供する。
【発明を実施するための最良の形態】【００１０】
本発明は、ポリイソシアネート（Ａ）及びポリオール（Ｂ）を混合・反応させることから成るロール部材用注型熱硬化ウレタンエラストマーにおいて、ポリイソシアネート（Ａ）が、少なくともポリメチレンポリフェニレンポリイソシアネート（Ａ１）及び／又はウレトンイミン変成ジフェニルメタンジイソシアネート（Ａ２）から成り、ポリオール（Ｂ10）が少なくとも２種類以上のグリコール類（Ｂ１）とアジピン酸（Ｂ２）をエステル化することにより得られるエステルポリオールからなることを特徴とするものでる。
【００１１】
本発明に用いるポリイソシアネートとしては特に限定されるものではなく、例えば４,４ '− ジ フ ェ ニ ル メ タ ン ジ イ ソ シ ア ネ ー ト （ Ｍ Ｄ Ｉ ） 、 ポ リ メ チ レ ン ポ リ フ ェ ニ レ ン ポ リ
イ ソ シ ア ネ ー ト 、 ２ ,４ − 又 は ２ ,６ − ト リ レ ン ジ イ ソ シ ア ネ ー ト 等 な ど の 芳 香 族 ポ リ イ ソ
シアネート及びこれらポリイソシアネートのウレトンイミン変成体、ウレタン変成体、ビウレット変成体、アロファネート変成体など、通常のポリウレタンエラストマーの製造に使用されるポリイソシアネートを挙げることができ、これらは単独または二種以上の混合物として用いることができる。

20

このなかでも、ポリメチレンポリフェニレンポリイソシアネート及び、ウレトンイミン変成ジフェニルメタンジイソシアネートが好ましい。
ま た 、 ｍ − フ ェ ニ レ ン ジ イ ソ シ ア ネ ー ト 、 ｐ − フ ェ ニ レ ン ジ イ ソ シ ア ネ ー ト 、 ４ ,４ '− ジフ ェ ニ ル ジ イ ソ シ ア ネ ー ト 、 １ ,５ − ナ フ タ レ ン ジ イ ソ シ ア ネ ー ト 、 ４ ,４ '− ト ル イ ジ ンジ イ ソ シ ア ネ ー ト 、 ４ ,４ '− ジ フ ェ ニ ル エ ー テ ル ジ イ ソ シ ア ネ ー ト 等 な ど の 芳 香 族 ジ イ ソシ ア ネ ー ト 、 １ ,３ − 又 は １ ,４ − キ シ リ レ ン ジ イ ソ シ ア ネ ー ト 、 も し く は そ の 混 合 物 な どの芳香脂肪族ジイソシアネート、トリメチレンジイソシアネート、テトラメチレンジイソシアネート、ヘキサメチレンジイソシアネート、ペンタメチレンジイソシアネート、１,２ − プ ロ ピ レ ン ジ イ ソ シ ア ネ ー ト 、 １ ,２ − ブ チ レ ン ジ イ ソ シ ア ネ ー ト 、 ２ ,３ − ブ チ レ ン
ジ イ ソ シ ア ネ ー ト 、 １ ,３ − ブ チ レ ン ジ イ ソ シ ア ネ ー ト 、 ２ ,４ ,４ − 又 は 、 ２ ,２ ,４ − ト30

リ メ チ ル ヘ キ サ メ チ レ ン ジ イ ソ シ ア ネ ー ト 、 ２ ,６ − ジ イ ソ シ ア ネ ー ト メ チ ル カ プ ロ エ ート 等 の 脂 肪 族 ジ イ ソ シ ア ネ ー ト 、 １ ,３ − シ ク ロ ペ ン テ ン ジ イ ソ シ ア ネ ー ト 、 １ ,４ − シ クロ ヘ キ サ ン ジ イ ソ シ ア ネ ー ト 、 １ ,３ − シ ク ロ ヘ キ サ ン ジ イ ソ シ ア ネ ー ト 、 ３ − イ ソ シ ア
ネ ー ト メ チ ル − ３ ,５ ,５ − ト リ メ チ ル シ ク ロ ヘ キ シ ル イ ソ シ ア ネ ー ト 、 ４ ,４ '− メ チ レ ン
ビ ス （ シ ク ロ ヘ キ シ ル イ ソ シ ア ネ ー ト ） 、 メ チ ル − ２ ,４ − シ ク ロ ヘ キ サ ン ジ イ ソ シ ア ネー ト 、 メ チ ル − ２ ,６ − シ ク ロ ヘ キ サ ン ジ イ ソ シ ア ネ ー ト 、 １ ,４ − ビ ス （ イ ソ シ ア ネ ー トメチル）シクロヘキサン等の脂環族ジイソシアネート、及びこれらポリイソシアネートの各種変成体などを、前述のポリイソシアネートに併用して使用することも可能である。
【００１２】ポ リ オ ー ル （ Ｂ ） は 、 少 な く と も ２ 種 類 以 上 の グ リ コ ー ル 類 (Ｂ １ ） と ア ジ ピ ン 酸 （ Ｂ40２）とをエステル化することによって得られるアジペート系共エステルポリオール（Ｂ３） を 使 用 す る こ と が で き る 。 該 グ リ コ ー ル 類 (Ｂ １ ） と し て は 、 少 な く と も エ チ レ ン グ リ
コール、ジエチレングリコール、１，２−プロパンジオール、１，３−プロパンジオール、２，２−ジメチル−１，３−プロパンジオール、１，４−ブタンジオール、１，３−ブタンジオール、１，５−ペンタンジオール、１，６−ヘキサンジオール、３−メチル−１，５−ペンタンジオール、ネオペンチルグリコール、のうちの２種類以上から成る事が好ましい。本発明では、エチレングリコ−ルと、１，４−ＢＤを併用して使用するのが特に好ましい。この他、トリメチロールプロパン等の３官能グリコールを導入する事により多官能化したグリコール類も使用出来る。
【００１３】50

(5)JP 2007‑211041 A 2007.8.23

ポリオール（Ｂ）の数平均分子量は、６５０〜３０００の範囲にあることが好ましく、１０００〜２５００の範囲にあることが更に好ましい。
数平均分子量が６５０未満では硬度が高くなりすぎ、数平均分子量が３０００を超えると低硬度になりすぎ、機械的物性が低下する。
【００１４】
ポリオール（Ｂ）以外として、硬度調整する目的で、短鎖グリールを混合して使用することもでき、これに使う短鎖グリコールとしては、エチレングリコール、ジエチレングリ
コール、１，２−プロパンジオール、１，３−プロパンジオール、２，２−ジメチル−１，３−プロパンジオール、１，４−ブタンジオール、１，３−ブタンジオール、１，５−ペンタンジオール、１，６−ヘキサンジオール、３−メチル−１，５−ペンタンジオール

10、ネオペンチルグリコール、トリメチロールプロパン等を挙げることができる。この中でも、１，４ブタンジオールが特に好ましい。
【００１５】
本発明においては、必要に応じて添加剤として、導電性カーボン、イオン導電剤、酸化防止剤、加水分解防止剤、脱泡剤、紫外線吸収剤、反応調節剤、顔料、抗菌剤等を使用できる。また、硬度調整のために可塑剤も使用できる。
【００１６】
本発明のロール部材用注型ウレタンエラストマーの具体的な製造手順としては、上記各原料と成形型を用い、例えば以下のようにして製造される。
１．ポリイソシアネート（Ａ）とポリオール（Ｂ）とを攪拌混合したのち、撹拌時に巻き20込んだエアー等を真空脱泡により抜く（混合）。
２．予め、４０〜１５０℃に予熱した成形型に混合液をを流し込み（注型）、４０〜１５０℃で、１〜１２ｈｒ程度、加熱することにより硬化反応を促進させる（硬化）。
３．十分に硬化反応を行った後、金型よりウレタン成型物を取り出す（脱型）。
【実施例】【００１７】
以下に本発明を実施例により更に詳しく説明するが、本発明はこれら実施例に限定して解釈されるものではない。なお、以下において「部」および「％」は、それぞれ、「質量部」および「質量％」を意味する。
【００１８】

30〈実施例１〉
下記表１に示す処方に従って、ポリメチレンポリフェニレンポリイソシアネート（ミリオネートＭＲ−２００、日本ポリウレタン工業（株）製）８０．０部と、ウレトンイミン
変成ジフェニルメタンジイソシアネート（ミリオネートＭＴＬ、日本ポリウレタン工業（株）製）２０．０部とを混合し、この系を４０℃で１時間攪拌混合することにより、ＮＣＯ含量３０．３％のポリイソシアネート（Ａ）を調整し、４０℃にて保温準備した。
【００１９】
更に、下記表１に示す処方に従って、予め８０℃に予熱しておいたＰＥＢＡ−２０００（ポリエチレンブチレンアジペート、数平均分子量２０００）１００．０部と、触媒（トリエチレンジアミン）０．０２部とを混し、この系を８０℃で１時間攪拌混合すること

40により、水酸基価５５．２ＫＯＨｍｇ／ｇの触媒入りポリオール（Ｂ）を調整し、８０℃にて保温準備した。
【００２０】
次いで、下記表１に示す処方（配合比）に従って、予め準備しておいたポリイソシアネート（Ａ）と予め準備しておいた触媒入りポリオール（Ｂ）とを瞬時に混合攪拌し、本発明のポリウレタンエラストマー形成性組成物を調整し、速やかに真空脱泡を行い溶存ガスの除去を行った。
【００２１】
直ちに、このポリイソシアネート（Ａ）と触媒入りポリオール（Ｂ）との混合物を１２０℃に予熱されている２ｍｍ厚の平板シート形成用の金型に注入し、１２０℃で５時間加50

(6)JP 2007‑211041 A 2007.8.23

熱硬化させることにより、本発明のポリウレタンエラストマー成型物を製造し、この成型物を金型から取り出した。
【００２２】〈実施例２〉
下記表１に示す処方に従って、ポリメチレンポリフェニレンポリイソシアネート、１００．０部、ＮＣＯ含量３０．７％のポリイソシアネート（Ａ）を４０℃にて保温準備した。
【００２３】
更に、下記表１に示す処方に従って、予め８０℃に予熱しておいたＰＥＢＡ−２０００（ポリエチレンブチレンアジペート、数平均分子量２０００）１００．０部と、触媒（トリエチレンジアミン）０．０２部とを混し、この系を８０℃で１時間攪拌混合すること

10により、水酸基価５５．２ＫＯＨｍｇ／ｇの触媒入りポリオール（Ｂ）を調整し、８０℃にて保温準備した。
【００２４】
次いで、下記表１に示す処方（配合比）に従って、予め準備しておいたポリイソシアネート（Ａ）と予め準備しておいた触媒入りポリオール（Ｂ）とを瞬時に混合攪拌し、本発明のポリウレタンエラストマー形成性組成物を調整し、速やかに真空脱泡を行い溶存ガスの除去を行った。
【００２５】
直ちに、このポリイソシアネート（Ａ）と触媒入りポリオール（Ｂ）との混合物を１２０℃に予熱されている２ｍｍ厚の平板シート形成用の金型に注入し、１２０℃で５時間加20

熱硬化させることにより、本発明のポリウレタンエラストマー成型物を製造し、この成型物を金型から取り出した。
【００２６】〈実施例３〉
下記表１に示す処方に従って、ウレトンイミン変成ジフェニルメタンジイソシアネート、１００．０部、ＮＣＯ含量２８．９％のポリイソシアネート（Ａ）を４０℃にて保温準備した。
【００２７】
更に、下記表１に示す処方に従って、予め８０℃に予熱しておいたＰＢＨＡ−２０００（ポリブチレンヘキサメチレンアジペート、数平均分子量１０００）１００．０部と、30触媒（トリエチレンジアミン）０．０２部とを混し、この系を８０℃で１時間攪拌混合することにより、水酸基価１０６．８ＫＯＨｍｇ／ｇの触媒入りポリオール（Ｂ）を調整し、８０℃にて保温準備した。
【００２８】
次いで、下記表１に示す処方（配合比）に従って、予め準備しておいたポリイソシアネート（Ａ）と予め準備しておいた触媒入りポリオール（Ｂ）とを瞬時に混合攪拌し、本発明のポリウレタンエラストマー形成性組成物を調整し、速やかに真空脱泡を行い溶存ガスの除去を行った。
【００２９】
直ちに、このポリイソシアネート（Ａ）と触媒入りポリオール（Ｂ）との混合物を１２40０℃に予熱されている２ｍｍ厚の平板シート形成用の金型に注入し、１２０℃で５時間加熱硬化させることにより、本発明のポリウレタンエラストマー成型物を製造し、この成型物を金型から取り出した。
【００３０】〈比較例１〉
下記表１に示す処方に従って、ポリメチレンポリフェニレンポリイソシアネート、８０．０部と、ウレトンイミン変成ジフェニルメタンジイソシアネート、２０．０部とを混合し、この系を４０℃で１時間攪拌混合することにより、ＮＣＯ含量３０．３％のポリイソシアネート（Ａ）を調整し、４０℃にて保温準備した。
【００３１】50

(7)JP 2007‑211041 A 2007.8.23

更に、下記表１に示す処方に従って、予め８０℃に予熱しておいたＰＥＡ−２０００（ポリエチレンアジペート、数平均分子量２０００）１００．０部と、触媒（トリエチレンジアミン）０．０２部とを混し、この系を８０℃で１時間攪拌混合することにより、水酸基価５５．１ＫＯＨｍｇ／ｇの触媒入りポリオール（Ｂ）を調整し、８０℃にて保温準備した。
【００３２】
次いで、下記表１に示す処方（配合比）に従って、予め準備しておいたポリイソシアネート（Ａ）と予め準備しておいた触媒入りポリオール（Ｂ）とを瞬時に混合攪拌し、速やかに真空脱泡を行い溶存ガスの除去を行った。
【００３３】

10

直ちに、このポリイソシアネート（Ａ）と触媒入りポリオール（Ｂ）との混合物を１２０℃に予熱されている２ｍｍ厚の平板シート形成用の金型に注入し、１２０℃で５時間加熱硬化させることにより、ポリウレタンエラストマー成型物を製造し、この成型物を金型から取り出した。このウレタン組成物は、異なるポリオール（１種類のグリコールから成るポリエチレンアジペート）を用いた場合の比較用の組成物であり、３ヶ月間の経時により、硬度の上昇が見られるため、実用的ではない結果と成った。
【００３４】〈比較例２〉
下記表１に示す処方に従って、ポリメチレンポリフェニレンポリイソシアネート、１００．０部、ＮＣＯ含量３０．７％のポリイソシアネート（Ａ）を４０℃にて保温準備した20。
【００３５】
更に、下記表１に示す処方に従って、予め８０℃に予熱しておいたＰＢＡ−２０００（ポリブチレンアジペート、数平均分子量２０００）１００．０部と、触媒（トリエチレンジアミン）０．０２部とを混し、この系を８０℃で１時間攪拌混合することにより、水酸基価５５．４ＫＯＨｍｇ／ｇの触媒入りのポリオール（Ｂ）を調整し、８０℃にて保温準備した。
【００３６】
次いで、下記表１に示す処方（配合比）に従って、予め準備しておいたポリイソシアネート（Ａ）と予め準備しておいた触媒入りポリオール（Ｂ）とを瞬時に混合攪拌し、ポリ30ウレタンエラストマー形成性組成物を調整し、速やかに真空脱泡を行い溶存ガスの除去を行った。
【００３７】
直ちに、このポリイソシアネート（Ａ）と触媒入りポリオール（Ｂ）との混合物を１２０℃に予熱されている２ｍｍ厚の平板シート形成用の金型に注入し、１２０℃で５時間加熱硬化させることにより、ポリウレタンエラストマー成型物を製造し、この成型物を金型から取り出した。このウレタン組成物は、異なるポリオール（１種類のグリコールから成るポリブチレンアジペート）を用いた場合の比較用の組成物であり、３ヶ月間の経時により、硬度の上昇が見られるため、実用的ではない結果と成った。
【００３８】

40〈比較例３〉
下記表１に示す処方に従って、ウレトンイミン変成ジフェニルメタンジイソシアネート、１００．０部、ＮＣＯ含量２８．９％のポリイソシアネート（Ａ）を４０℃にて保温準備した。
【００３９】
更に、下記表１に示す処方に従って、予め８０℃に予熱しておいたＰＴＧ−２０００（
ポリテトラメチレングリコール、数平均分子量２０００）１００．０部と、触媒（トリエチレンジアミン）０．０２部とを混し、この系を８０℃で１時間攪拌混合することにより、水酸基価５５．１ＫＯＨｍｇ／ｇ触媒入りのポリオール（Ｂ）を調整し、８０℃にて保温準備した。

50

(8)

JP 2007‑211041 A 2007.8.23【００４０】
次いで、下記表１に示す処方（配合比）に従って、予め準備しておいたポリイソシアネート（Ａ）と予め準備しておいた触媒入りポリオール（Ｂ）とを瞬時に混合攪拌し、ポリウレタンエラストマー形成性組成物を調整し、速やかに真空脱泡を行い溶存ガスの除去を行った。
【００４１】
直ちに、このポリイソシアネート（Ａ）と触媒入りポリオール（Ｂ）との混合物を１２０℃に予熱されている２ｍｍ厚の平板シート形成用の金型に注入し、１２０℃で５時間加熱硬化させることにより、ポリウレタンエラストマー成型物を製造し、この成型物を金型から取り出した。このウレタン組成物は、異なるポリオール（ポリテトラメチレングリコ10ール）を用いた場合の比較用の組成物であり、耐摩耗性が非常に悪く、３ヶ月間の経時により、硬度の上昇が若干見られ、実用的ではない結果と成った。
【００４２】〈比較例４〉
下記表１に示す処方に従って、トリレンジイソシアネート、１００．０部、ＮＣＯ含量４８．２％のイソシアネート（Ａ）を４０℃にて保温準備した。
【００４３】
更に、下記表１に示す処方に従って、予め８０℃に予熱しておいたＴＭＰを開始剤とした２．２官能のＰＤＥＡ−２０００（ポリヘキサレンアジペート、数平均分子量２０００、ｆ＝２．２）１００．０部と、触媒（トリエチレンジアミン）０．０２部とを混合し20、この系を８０℃で１時間攪拌混合することにより、水酸基価６２．３ＫＯＨｍｇ／ｇの触媒入りポリオール（Ｂ）を調整し、８０℃にて保温準備した。
【００４４】
次いで、下記表１に示す処方（配合比）に従って、予め準備しておいたイソシアネート（Ａ）と予め準備しておいた触媒入りポリオール（Ｂ）とを瞬時に混合攪拌し、ポリウレタンエラストマー形成性組成物を調整し、速やかに真空脱泡を行い溶存ガスの除去を行った。
【００４５】
直ちに、このイソシアネート（Ａ）と触媒入りポリオール（Ｂ）との混合物を１２０℃に予熱されている２ｍｍ厚の平板シート形成用の金型に注入し、１２０℃で５時間加熱硬30化させることにより、ポリウレタンエラストマー成型物を製造し、この成型物を金型から取り出した。このウレタン組成物は、多官能ジエチレンアジペートとＴＤＩから成る比較用の組成物であり、耐摩耗性が非常に悪く、実用的ではない結果と成った。
【００４６】〈比較例５〉
下記表１に示す処方に従って、ＭＤＩ、３２．７部と、ＰＰＧ−２０００、６７．３部とを混合し、この系を７５℃で５時間加熱して反応させることにより、ＮＣＯ含量５．３％のイソシアネート基末端ウレタンプレポリマー（Ａ）を調整した。
【００４７】
次いで、下記表１に示す処方（配合比）に従って、ＰＴＧ−２０００、８７．７部と、40

１，４−ＢＤ、８．８部と、ＴＭＰ、３．５部と、触媒（トリエチレンジアミン）０．１０部とを混し、この系を８０℃で１時間攪拌混合することにより、水酸基価１５３．７ＫＯＨｍｇ／ｇの触媒入りポリオール（Ｂ）を調整し、８０℃にて保温準備した。
【００４８】
次いで、下記表１に示す処方（配合比）に従って、予め準備しておいたポリイソシアネート（Ａ）と予め準備しておいた触媒入りポリオール（Ｂ）とを瞬時に混合攪拌し、ポリウレタンエラストマー形成性組成物を調整し、速やかに真空脱泡を行い溶存ガスの除去を行った。
【００４９】
直ちに、このポリイソシアネート（Ａ）と触媒入りポリオール（Ｂ）との混合物を１２50(9)JP 2007‑211041 A 2007.8.23

０℃に予熱されている２ｍｍ厚の平板シート形成用の金型に注入し、１２０℃で５時間加熱硬化させることにより、ポリウレタンエラストマー成型物を製造し、この成型物を金型から取り出した。このウレタン組成物は、従来から用いられているポリテトラメチレングリコール（ＰＴＭＧ）変成ジフェニルメタンジイソシアネート（ＭＤＩ）プレポリマーを用いた場合の比較用の組成物であり、耐摩耗性が非常に悪く、実用的ではない結果と成った。
【００５０】（応用例）
下記表１の実施例１に示す処方（配合比）に従って、予め準備しておいたポリイソシアネート（Ａ）と予め準備しておいた触媒入りポリオール（Ｂ）とを瞬時に混合攪拌し、ポリ10ウレタンエラストマー形成性組成物を調整し、速やかに真空脱泡を行い溶存ガスの除去を行った。直ちに、このポリイソシアネート（Ａ）と触媒入りポリオール（Ｂ）との混合物を１２０℃に予熱されており、ロール芯金が配されている成形金型に注入し、１２０℃で５時間加熱硬化させることにより、ロール芯金の表面が硬化物（弾性部材）により被覆されたロールを製造した。
【００５１】〈成型物の評価〉
実施例１〜３および比較例１〜５により得られたポリウレタンエラストマー成型物を脱型後、２３℃で１週間養生した後、各々について、硬度（ＪＩＳ−Ａ型硬さ計による）、引張強度、引裂強度、伸張率、反発弾性率およびＴａｂｅｒ摩耗をＪＩＳＫ７３１２に準じ測定を実施した。尚、経時硬度については、２３℃で３ヶ月間養生した後、測定を実施した。
【００５２】20

(10)JP 2007‑211041 A 2007.8.23【表１】102030【産業上の利用可能性】【００５３】
本発明に係る成型物は、耐摩耗性が要求される種々のロールの構成部品として好適に使用することができ、本発明に係る組成物を利用することにより、ライフが長くなるため、部品交換回数の削減が行えるなどトータルコストの削減を実現することができる。
【００５４】
本発明に係る成型物は、従来公知の成型物では対応することのできなかった、耐摩耗性の優れたロール部品として産業機器に搭載させることができ、高速処理を行う産業機器に対し新たな性能を付与することができ、産業機器の高速処理化に寄与することができる。

40(11)

JP 2007‑211041 A 2007.8.23

フロントページの続き
Ｆターム(参考) 4J034 DF01 DF16 DF20 HA01 HA07 HB05 HB07 HB08 HC12 HC61
HC64 HC67 HC71 QA05 QD03 RA11